(57)【要約】磁性素子（１００）及び磁性素子（１００）を使用する磁気メモリを形成する方法及びシステムを開示するものであり、この磁性素子に対して、大きな出力信号を生成しながらスピントランスファー効果を使用して書き込みを行なうことができる。磁性素子（１００）は第１強磁性ピンド層（１０４）と、非磁性スペーサ層（１０６）と、強磁性自由層（１０８）と、絶縁バリア層（１１０）と、そして第２強磁性ピンド層（１１２）と、を含む。ピンド層（１０４）は第１方向に固定される磁化を有する。非磁性スペーサ層（１０６）は導電体であり、かつ第１ピンド層（１０４）と自由層（１０８）との間に位置する。バリア層（１１０）は自由層（１０８）と第２ピンド層（１１２）との間に位置し、かつ電子がバリア層（１１０）をトンネリングすることができる厚さを有する絶縁体である。第２ピンド層（１１２）は第２方向に固定される磁化を有する。磁性素子（１００）は、自由層（１０８）の磁化の方向が、書き込み電流が磁性素子を流れるときにスピントランスファーによって変わることができるように構成される。
2005535125.tif 000002
【特許請求の範囲】
【請求項１】
強磁性体であり、かつ第１方向に固定される第１磁化を有する第１ピンド層と、
導電体である非磁性スペーサ層と、
第１非磁性スペーサ層が前記第１ピンド層と前記自由層との間に位置するとともに、強磁性体であり、かつ第２磁化を有する自由層と、
絶縁体であり、かつトンネリングを可能にする厚さを有するバリア層と、
強磁性体であり、かつ第２方向に固定される第３磁化を有する第２ピンド層と、前記バリア層は前記自由層と前記第２ピンド層との間に位置することとを備え、
前記自由層の前記第２磁化の方向は、書き込み電流が磁性素子を流れるときにスピントランスファーによって変わる、磁性素子。
【請求項２】
前記第１方向は前記第２方向と反対である請求項１記載の磁性素子。
【請求項３】
さらに、
前記第１ピンド層に隣接し、前記第１ピンド層の前記第１磁化を固定するための第１反強磁性層と、
前記第２ピンド層に隣接し、前記第２ピンド層の前記第３磁化を固定する第２反強磁性層とをさらに備える請求項１記載の磁性素子。
【請求項４】
前記第１反強磁性層は第１ブロッキング温度を有し、前記第２反強磁性層は第２ブロッキング温度を有し、前記第２ブロッキング温度は前記第１ブロッキング温度とは異なる、請求項３記載の磁性素子。
【請求項５】
前記第１ピンド層は複合ピンド層である請求項１記載の磁性素子。
【請求項６】
前記第２ピンド層は複合ピンド層である請求項１記載の磁性素子。
【請求項７】
前記自由層は複合自由層である請求項１記載の磁性素子。
【請求項８】
磁気メモリを利用する方法であって、
（ａ）書き込みモードでは、ＣＰＰ型構成において書き込み電流を複数の磁性素子から成る第１部分に流すことにより複数の磁気セルから成る第１部分に書き込みを行なう工程であって、前記磁性素子の各々は第１ピンド層と、非磁性スペーサ層と、自由層と、バリア層と、そして第２ピンド層とを含み、前記第１ピンド層は強磁性体であり、かつ第１方向に固定される第１磁化を有し、前記非磁性スペーサ層は導電体であり、かつ前記第１ピンド層と前記自由層との間に位置し、前記自由層は強磁性体であり、かつ第２磁化を有し、前記バリア層は絶縁体であり、かつトンネリングを可能にする厚さを有し、前記第２ピンド層は強磁性体であり、かつ第２方向に固定される第３磁化を有し、前記バリア層は前記自由層と前記第２ピンド層との間に位置し、前記複数の磁性素子の各々は前記自由層の前記第２磁化の方向が、書き込み電流を前記磁性素子に流すとスピントランスファーによって変わることができるように構成されている、書き込み工程と、
（ｂ）読み出しモードでは、前記複数の磁気セルから成る第２部分に対して読み出しを行なう工程と、を備える方法。
【請求項９】
磁性素子を形成する方法であって、
（ａ）強磁性体であり、かつ第１方向に固定される第１磁化を有する第１ピンド層を設ける工程と、
（ｂ）導電体である非磁性スペーサ層を設ける工程と、
（ｃ）強磁性体であり、かつ第２磁化を有する自由層を設ける工程であって、第１非磁性
スペーサ層が前記第１ピンド層と前記自由層との間に位置する、自由層を設ける工程と、（ｄ）絶縁体であり、かつトンネリングを可能にする厚さを有するバリア層を設ける工程と、
（ｅ）強磁性体であり、かつ第２方向に固定される第３磁化を有する第２ピンド層を設ける工程であって、前記バリア層が前記自由層と前記第２ピンド層との間に位置する工程と、
（ｆ）前記第１ピンド層に隣接し、前記第１ピンド層の前記第１磁化を固定する第１反強磁性層を設ける工程と、
（ｇ）前記第２ピンド層に隣接し、前記第２ピンド層の前記第３磁化を固定する第２反強磁性層を設ける工程とを備える方法。
【請求項１０】
前記第１反強磁性層は第１ブロッキング温度を有し、前記第２反強磁性層は第２ブロッキング温度を有し、前記第２ブロッキング温度は前記第１ブロッキング温度とは異なり、前記方法は
（ｈ）前記第１反強磁性層及び前記第２反強磁性層をアニールして前記第１方向及び前記第２方向が同じになるようにする工程をさらに備える請求項９記載の方法。
【発明の詳細な説明】
【技術分野】
【０００１】
本発明は磁気メモリシステムに関する。より詳細にはスイッチングにおけるスピントランスファー効果を利用し、磁気ランダムアクセスメモリ（ＭＲＡＭ）などの磁気メモリに使用可能な素子を実現する方法及びシステムに関する。
【背景技術】
【０００２】
磁気メモリはデータ記憶に頻繁に使用される。現在着目しているメモリ素子の一種はデータ記憶用の磁性素子の磁気抵抗を利用する。図１Ａ，１Ｂは従来の磁性素子１，１’を示している。従来の磁性素子１はスピンバルブ１であり、従来の反強磁性層２、従来のピンド層４、従来のスペーサ層６、及び従来の自由層８を含む。従来のピンド層４及び従来の自由層８は強磁性体である。従来のスペーサ層６は非磁性体である。従来のスペーサ層６は導電体である。反強磁性層２を使用してピンド層４の磁化を特定の方向に固定する、またはピン止めする。自由層８の磁化は通常、外部磁界により自由に回転する。
【０００３】
従来の磁性素子１’はスピントンネル接合である。従来のスピントンネル接合１’の各部分は従来のスピンバルブ１に類似する。従って、従来の磁性素子１’は反強磁性層２’、従来のピンド層４’、絶縁バリア層６’及び自由層８’を含む。従来のバリア層６’は十分に薄く、これにより従来のスピントンネル接合１’内での電子のトンネリングが可能になる。
【０００４】
自由層８，８’及びピンド層４，４’の磁化の向きにそれぞれ依存する形で、従来の磁性素子１，１’の抵抗がそれぞれ変化する。自由層８及びピンド層４の磁化が平行である場合、従来のスピンバルブ１の抵抗が小さくなる。自由層８及びピンド層４の磁化が反平行である場合、従来のスピンバルブ１の抵抗が大きくなる。同様に、自由層８’及びピンド層４’の磁化が平行である場合、従来のスピントンネル接合１’の抵抗が小さくなる。自由層８’及びピンド層４’の磁化が反平行である場合、従来のスピントンネル接合１’の抵抗が大きくなる。
【０００５】
従来の磁性素子１／１’の抵抗を検知するために、電流を従来の磁性素子１／１’に流す。電流は２つの形、すなわち面内電流（ＣＩＰ）型構成及び面垂直電流（ＣＰＰ）型構成の内の１つの構成で従来の磁性素子１に流すことができる。しかしながら、従来のスピントンネル接合１’の場合、電流はＣＰＰ型構成で流れる。ＣＩＰ型構成では、電流は従来のスピンバルブ１の各層に平行に流れる。従って、ＣＩＰ型構成では図１Ａ中、電流は左から右、または右から左に流れる。ＣＰＰ型構成では、電流は従来の磁性素子１／１’の各層に垂直に流れる。従って、ＣＰＰ型構成では図１Ａまたは１Ｂ中、電流は上または下に流れる。ＣＰＰ型構成は、メモリセルに従来のスピントンネル接合１’を有するＭＲＡＭに使用される。
【０００６】
図２は従来のメモリセル２０を使用する従来のメモリアレイ１０を示している。従来の各メモリセル２０は、図２の抵抗体として示される従来の磁性素子１／１’を含む。従来のメモリアレイ１０は通常、スピントンネル接合１’を使用する。従来のメモリアレイ１０は４つの従来のメモリセル２０を含む形で示される。各メモリセル２０は従来の１つのスピントンネル接合１’及び１つのトランジスタ２２を含む。これらのメモリセル２０は読み出し／書き込み選択列３０にビットライン３２，３４を通して接続され、そして選択行５０にワードライン５２，５４を通して接続される。また、書き込みライン６０，６２が示され、これらのラインには電流が流れ、この電流により、書き込み中に該当する従来
のメモリセル２０に外部磁界が生じる。読み出し／書き込み選択列３０は書き込み電流源４２及び読み出し電流源４０に接続され、これらの電流源は電圧源Ｖｄｄ４８にライン４６を通して接続される。
【０００７】
従来のメモリアレイ１０に書き込みを行なうために、書き込み電流Ｉｗ４２を、読み出し／書き込み選択列３０が選択するビットライン３２または３４に流す。読み出し電流Ｉｒ４０は流さない。ワードライン５２，５４は共に動作停止される。全メモリセルのトランジスタ２２が動作停止される。また、選択された書き込みライン６０，６２の内の一つに電流が流れ、この電流は選択された従来のメモリセル２０への書き込みに使用される。書き込みライン６０または６２を流れる電流と、ビットライン３２または３４を流れる電流とを組み合わせて自由層８’の磁化方向を切り替えるのに十分な大きさの磁界を生成することができるので、所望の従来のメモリセル２０への書き込みを行なうことができる。従来のメモリセル２０に書き込まれるデータに依存する形で、従来の磁気トンネル接合１’は高抵抗または低抵抗を有することになる。
【０００８】
従来のメモリアレイ１０の従来のセル２０に対して読み出しを行なう場合、書き込みとは異なり、読み出し電流Ｉｒ４０を流す。どのメモリセル２０を選択して読み出しを行なうかは、行選択５０及び列選択３０により決まる。出力ライン４４の出力電圧を読み取る。
【０００９】
従来のスピントンネル接合１’を使用する従来の磁気メモリ１０は機能するが、この技術分野の当業者であれば、従来のスピントンネル接合１’及び従来の磁気メモリ１０を更に高いメモリセル密度で使用するのは困難であることが容易に分かるであろう。特に、従来のメモリアレイ１０に対しては、ビットライン３２または３４及び書き込みライン６０または６２を流れる電流により生じる外部磁界を使用して書き込みを行なう。換言すれば、自由層８’の磁化は、ビットライン３２または３４及び書き込みライン６０または６２を流れる電流により生じる外部磁界によって切り替わる。自由層８’の磁化を切り替えるために必要なスイッチング磁界として知られる磁界は、従来の磁性素子１’の幅に反比例する。その結果、小さな磁性素子１’を有する従来のメモリのスイッチング磁界は大きくなる。スイッチング磁界が大きくなるので、ビットライン３２または３４、特に書き込みライン６０または６２に流すために必要な電流は、磁気メモリセル密度が高い場合に極めて大きくなる。このように電流が大きくなると従来の磁気メモリ１０に多数の問題が生じる。例えば、クロストーク及び消費電力が大きくなる。また、スイッチング磁界を所望のメモリセル２０に生じさせる電流を流すために必要な駆動回路も面積が大きくなり、複雑になる。さらに、従来の書き込み電流は磁気メモリセルの状態を切り替えるために十分に大きい必要があるが、隣接セルが間違って切り替わることがないような大きさである必要がある。書き込み電流の大きさにこのような上限があることによって信頼性の問題が生じる、というのは、他のセルよりも切り替え難い（製造ばらつき及び材料ばらつきによる）セルに対して書き込みが安定して行なわることがなくなるからである。
【００１０】
上述のように、従来の磁気メモリの密度を上げる際に直面する難関の一つとして、図２に示され、図１Ｂの従来の磁性素子１’を使用する従来の磁気メモリ１０のような従来の磁気メモリに対する書き込みに必要な電流が大きいことが挙げられる。換言すれば、自由層の磁化方向を切り替える磁界を生成するために必要な電流が大きい。このように電流が大きいと、クロストークが生じ、消費電力が大きくなるので問題となる。
【００１１】
高密度のメモリセルを含む磁気メモリに関する問題の幾つかを解決するために、最近発見された現象であるスピントランスファーを利用することができる。スピントランスファーに関する現段階での情報は、Ｓｌｏｎｃｚｅｗｓｋｉによる「電流駆動による磁気多重層の励起」と題する非特許文献１、Ｌ．  Ｂｅｒｇｅｒによる「磁気多重層に流れる電流
によるスピン波励起」と題する非特許文献２、及びＦ．Ｊ．  Ａｌｂｅｒｔ，  Ｊ．Ａ．
Ｋａｔｉｎｅ及びＲ．Ａ．  Ｂｕｈｍａｎによる「スピン分極電流によるコバルト薄膜ナノ磁性体のスイッチング」と題する非特許文献３に詳細が記載されている。従って、スピントランスファー効果に関する以下の記述はこの技術分野の現時点での情報に基づくものであり、本発明の技術範囲を制限するものではない。
【００１２】
スピントランスファー効果は強磁性金属／常伝導金属多重層のスピン依存電子輸送特性により生じる。スピン分極電流がＣＰＰ型構成の磁気多重層を流れると、強磁性層に入射する電子のスピン角運動量が強磁性金属層と常伝導金属層の界面近傍の強磁性層の磁気モーメントに影響を与えるように作用する。この相互作用を通して、電子はこれらの電子の角運動量の一部を強磁性層に伝達する。この結果、電流密度が十分に高く（約１０７〜１０８Ａ／ｃｍ２）、かつ多重層の寸法が小さく（約２百ナノメートル未満）、自己磁界効果がさほど影響しない場合に、スピン分極電流によって強磁性層の磁化方向を切り替えることができる。さらに、スピントランスファーによって強磁性層の磁化方向を切り替えることができるようにするためには、強磁性層が十分に薄い必要があり、例えばコバルトの場合には約１０ナノメートル未満であることが好ましい。
【００１３】
スピントランスファー効果はＣＰＰ型構成で使用することができ、この効果を、外部スイッチング磁界を使用して従来のスピンバルブ１または従来のスピントンネル接合１’のそれぞれ自由層８または８’の磁化方向を切り替える手法に代わる手法、またはこの手法に付け加えられる手法として使用することができる。スピントランスファーは他のメカニズムに優先する支配的な現象であるので、従来の磁性素子１／１’の寸法が小さく、数百ナノメートルの範囲である場合に観測することができる。
【００１４】
例えば、従来のスピンバルブ１の従来の自由層８の磁化をスピントランスファーを使用して切り替える手法について説明する。電流を従来の自由層８から従来のピンド層４に流して従来の自由層８の磁化を従来のピンド層４の磁化と平行にすることができる。従来の自由層８の磁化は最初はピンド層４の磁化と反平行であると仮定する。電流を従来の自由層８から従来のピンド層４に流すと、伝導電子は従来のピンド層４から従来の自由層８に進む。従来のピンド層４から進んでくる多数電子のスピンは従来のピンド層４の磁化と同じ方向に分極する。これらの電子は、従来の自由層８と従来のスペーサ層６の界面近傍の従来の自由層８の磁気モーメントに影響を与えるように作用する。この相互作用の結果、電子はそのスピン角運動量を従来の自由層８に伝達する。従って、従来の自由層８の磁化に反平行（かつ従来のピンド層４に平行）なスピンに対応する角運動量が従来の自由層８に伝達される。十分な角運動量が電子から伝達されると、従来の自由層８の磁化を従来のピンド層４の磁化と平行にすることができる。
【００１５】
別の構成として、電流を従来のピンド層４から従来の自由層８に流して従来の自由層８の磁化を従来のピンド層４の磁化と反平行にすることができる。この場合、従来の自由層８の磁化は最初はピンド層４の磁化と平行であると仮定する。電流を従来のピンド層４から従来の自由層８に流すと、伝導電子は反対方向に進む。多数電子のスピンは、最初は従来のピンド層４と同じ方向に磁化していた従来の自由層８の磁化方向に分極する。これらの多数電子は従来のピンド層４を通過して進む。しかしながら、従来の自由層８と従来のピンド層４の磁化と反平行にスピン分極されている少数電子は、従来のピンド層４によって反射され、そして従来の自由層８に戻る方向に進むことになる。従来のピンド層４によって反射された少数電子は、従来の自由層８の磁気モーメントに影響を与えるように作用し、そしてそのスピン角運動量の少なくとも一部を従来の自由層８に伝達する。十分な角運動量が電子から従来の自由層８に伝達されると、従来の自由層８の磁化を切り替えて従来のピンド層４の磁化と反平行にすることができる。
【００１６】
ＣＰＰ型構成の従来の磁性素子１または１’を流れる電流を使用すると、スピントランスファーによって従来の自由層８または８’の磁化方向をそれぞれ切り替えることができる。従って、スピントランスファーを使用して磁気メモリの磁性素子１または１’に対して、従来の磁性素子１または１’を流れる電流を使用することにより書き込みを行なうことができる。従って、スピントランスファーを利用した書き込みメカニズムを更に局在化させ、そしてクロストークを小さくする。スピントランスファーによってＭＲＡＭのようなデバイスの従来の磁性素子１／１’に高効率の磁界が生じるので、スピントランスファーは確実性にも優れる。さらに、十分に小さなサイズの磁性素子１または１’の場合、磁化を切り替えるために必要な電流を従来の磁気メモリ１０にスイッチング磁界を生じさせるために必要な電流よりもずっと小さくすることができる。従って、書き込み時の消費電力が小さくなる。
【００１７】
スピントランスファー効果を使用して従来の自由層８／８’の磁化方向を切り替えることができるが、この技術分野の当業者であれば、従来の磁性素子１／１’をメモリに使用するには更に困難が伴うことを容易に理解できるであろう。従来のスピンバルブ１の場合、ＣＰＰ型構成を採ることによって信号が非常に小さくなる。例えば、ＣＰＰ型構成の従来のスピンバルブ１の磁気抵抗比は約２パーセントに過ぎない。更に、従来のスピンバルブ１の総抵抗は小さい。従って、従来のスピンバルブ１が出力する読み出し信号は非常に小さい。スピントランスファーを使用して従来のスピンバルブ１への書き込みを行なうことができるが、従来のスピンバルブ１に対する読み出しを行なう場合の出力信号は非常に小さいので、スピントランスファーを使用して書き込みが行なわれる磁気メモリに従来のスピンバルブ１を使用することが困難になる。
【００１８】
他方、従来のスピントンネル接合１’は通常、Ｒａ〜ｋΩμｍ２のように抵抗値と面積の積が大きい。スピントランスファー効果を生じさせるのに必要な電流密度が高いと、薄膜絶縁バリアが抵抗発熱により破壊される恐れがある。さらに、スピントランスファーは室温の従来のスピントンネル接合１’では観察することができない。従って、大きなＲａ値を有する従来のスピントンネル接合１’を、スピントランスファーを使用して磁気メモリセルに対する書き込みを行なうＭＲＡＭにおいて使用することができない可能性がある。
【非特許文献１】ジャーナル  オブ  マグネテズム  アンド  マグネティック  マテリアルズ(Journal of Magnetism and Magnetic Materials)   第１５９巻、第Ｌ１〜Ｌ５ページ（１９９６）
【非特許文献２】フィジカル  レビュー  ビー．(Ph ys. Rev. B)  第５４巻、第９３５３ページ（１９９６）
【非特許文献３】アプライド  フィジックス  レター(Appl. Phys. Lett.)   第７７巻、第２３号、第３８０９〜３８１１ページ（２０００）
【発明の開示】
【発明が解決しようとする課題】
【００１９】
従って、必要なのは、高密度、低消費電力、低クロストーク、及び高信頼性を実現するメモリアレイに使用することができる磁気メモリ素子を提供し、同時に十分な強度の読み出し信号を供給するシステム及び方法である。
【００２０】
この技術分野の当業者であれば、高密度で、かつ小さな磁性素子を有する磁気メモリに書き込みを行なう確実性の高い局在メカニズムがやはり望ましいことを理解できるであろう。
【課題を解決するための手段】
【００２１】
本発明はこのような磁気メモリ素子に対する要求を満たす。本発明は磁性素子及び磁性
素子を使用する磁気メモリを提供する。磁性素子は第１ピンド層、非磁性スペーサ層、自由層、バリア層及び第２ピンド層を含む。ピンド層は第１方向に固定される第１磁化を有する。非磁性スペーサ層は導電体であり、そして第１ピンド層と自由層との間に位置する。自由層は第２磁化を有する。バリア層は自由層と第２ピンド層との間に位置し、そしてバリア層を電子がトンネリングすることができる厚さを有する絶縁体である。第２ピンド層は第２方向に固定される第３磁化を有する。磁性素子は、書き込み電流が磁性素子を流れるときに自由層の第２磁化の方向を変えることができるように構成される。
【００２２】
本明細書に開示するシステム及び方法に従って、本発明は、大きな出力信号を生成しながら更に効率的で、かつ局在化した現象を使用して書き込みを行なうことのできる磁性素子及び磁気メモリを提供する。
【発明を実施するための最良の形態】
【００２３】
本発明は、ＭＲＡＭのような磁性素子及び磁気メモリの改良に関するものである。以下の記述は、この技術分野の当業者は本発明を作製し、かつ使用することができるために為され、そして特許出願及びその要件を満たすために行なわれる。好適な実施形態に対して行なわれる種々の変形はこの技術分野の当業者にとっては容易に為し得るものであり、本明細書における一般原理は他の実施形態にも適用することができる。従って、本発明は開示する実施形態に限定されるものではなく、本明細書に記載する原理及び特徴に一貫する最も広い技術範囲として捉えられるべきであると考える。
【００２４】
本発明は磁性素子及び磁性素子を使用する磁気メモリを提供する。磁性素子は、第１ピンド層、非磁性スペーサ層、自由層、バリア層、及び第２ピンド層を含む。第１及び第２ピンド層だけでなく自由層も強磁性体である。ピンド層は第１方向に固定される第１磁化を有する。非磁性スペーサ層は導電体であり、第１ピンド層と自由層との間に位置する。自由層は第２磁化を有する。バリア層は自由層と第２ピンド層との間に位置し、バリア層を介するトンネリングを可能にする厚さを有する絶縁体である。第２ピンド層は第２方向に固定される第３磁化を有する。磁性素子は、書き込み電流が磁性素子を流れるときに自由層の第２磁化をスピントランスファーによって変えることができるように構成される。
【００２５】
本発明については、特定の磁気メモリ及び幾つかの構成要素を有する特定の磁性素子に関する形で記載する。しかしながら、この技術分野の当業者であれば、本方法及びシステムが、本発明を通じて矛盾することの無い、異なる、そして／または追加の構成要素を有する他の磁気メモリ素子、及び異なる、そして／または他の特徴を有する他の磁気メモリに対して有効に機能することを容易に理解できるであろう。本発明についてはまた、スピントランスファー効果に関する現時点での解釈を基に記載する。従って、この技術分野の当業者であれば、本方法及びシステムの動作に対する理論的説明が、スピントランスファーに関する現時点でのこの解釈に基づいて行なわれることを容易に理解できるであろう。この技術分野の当業者であれば、本方法及びシステムが、基板に対して特定の関係を有する構造に関する形で記載されることも容易に理解できるであろう。しかしながら、この技術分野の当業者であれば、本方法及びシステムが他の構造に対しても適用し得るものであることを容易に理解できるであろう。例えば、本発明については、下部スピンバルブ（スピンバルブの下部にピンド層を有する）に関して上部スピントンネル接合（スピントンネル接合の上部にピンド層を有する）と組み合わせた形で記載する。本発明は上部スピンバルブ及び下部スピントンネル接合に対しても適用可能である。更に、本方法及びシステムについては、複合層としての幾つかの層に関する形で記載する。しかしながらこの技術分野の当業者であれば、他の、そして／または追加の層を複合層とすることができることを容易に理解できるであろう。
【００２６】
本発明による本方法及びシステムについて更に詳細に示すために次に図３を参照する。
この図には、本発明による磁性素子１００の一の実施形態が示されている。ここで、シード層またはキャップ層のような他の層は説明を明瞭にするために示していない。磁性素子１００は基板１０１の上に形成する。磁性素子１００は、第１反強磁性層１０２、第１ピンド層１０４、導電スペーサ層１０６、自由層１０８、絶縁バリア層１１０、第２ピンド層１１２、及び第２反強磁性層１１４を含む。ここで、第１ピンド層１０４、自由層１０８、及び第２ピンド層１１２は単層構成の強磁性層として描いている。しかしながらこの技術分野の当業者であれば、層１０４，１０８，１１２のいずれかの部分を複合層とすることができることを容易に理解できるであろう。磁性素子１００はスピンバルブ及びスピントンネル接合の組合せと考えることができる。スピンバルブは、第１反強磁性層１０２、第１ピンド層１０４、導電スペーサ層１０６、及び自由層１０８を含むと考えることができる。スピントンネル接合は、自由層１０８、絶縁バリア層１１０、第２ピンド層１１２、及び第２反強磁性層１１４を含むと考えることができる。好適な実施形態では、磁性素子１００のスピンバルブ部分によりスピントランスファーを使用して自由層１０８に対する書き込みを行ない、磁性素子１００のスピントンネル接合部分を使用して磁性素子１００に対する読み出しを行なう。
【００２７】
磁性素子１００は、自由層１０８の磁化をスピントランスファーを使用して切り替えることができるように構成される。従って、磁性素子１００の寸法は数百ナノメートルの範囲と小さい。好適な実施形態では、磁性素子１００の寸法は２００ナノメートル未満、好適には約１００ナノメートルである。磁性素子１００は図３の紙面に垂直な方向に約５０ナノメートルの奥行きを有することが好ましい。この奥行きは磁性素子１００の幅よりも短いことが好ましく、これにより磁性素子１００は或る程度の形状異方性を有するようになって自由層１０８が確実に好適な磁化方向を有するようになる。更に、自由層１０８の厚さは非常に薄いのでスピントランスファー効果が、自由層の磁化を回転させてピンド層１０４及び１１２の磁化に一致させるのに十分な大きさとなる。好適な実施形態では、自由層１０８は１０ｎｍ以下の厚さを有する。
【００２８】
ピンド層１０４，１１２及び自由層１０８は強磁性体である。ピンド層１０４，１１２だけでなく自由層１０８も、Ｃｏ，Ｆｅ，Ｎｉ及びこれらの合金を含むことが好ましい。また好適な実施形態では、強磁性層１０４，１０８，１１２の厚さは、これらの強磁性層の相互作用及び反磁界をバランスさせて自由層１０８が大きな正味バイアス磁界に晒されないように選択する。換言すれば、静磁場及び層間静磁結合磁界の合計がゼロとなって自由層１０８に印加されるバイアス磁界を小さくすることが好ましい。更に、上に議論したように、磁性素子は或る程度の形状異方性を有することによって自由層１０８が好適な磁化方向を有するようになることが好ましい。更に、ＴａまたはＮｉＦｅＣｒのようなシード層（図示せず）を反強磁性層１０２の下に設けて反強磁性層１０２が確実に所望の構造及び特性を有するようになることが好ましい。導電スペーサ層１０６はＣｕまたは他の非磁性遷移金属であることが好ましい。バリア層１１０は十分に薄く、これにより電子がバリア層１１０をトンネリングすることができ、そしてアルミナから成ることが好ましい。別の実施形態では、バリア層１１０は、ＡｌＮ，Ｔａ２Ｏ５，ＳｉＯ２，ＨｆＯ２，ＺｒＯ２，ＭｇＯ，ＭｇＦ２，及びＣａＦ２を含むがこれらには限定されない他の誘電体材料を含むことができる。
【００２９】
第１ピンド層１０４及び第２ピンド層１１２の磁化は反対方向に固定されているものとして示されている。別の実施形態では、ピンド層１０４及び１１２の磁化は同じ方向に固定することができる。例えば、複合自由層を使用する場合、ピンド層１０４及び１１２は同じ方向に固定することが好ましい。しかしながら、好適な実施形態と同じように良好には機能しない可能性のある実施形態では、ピンド層１０４及び１１２はやはり、単一自由層を使用する場合に同じ方向に固定される。従って好適な実施形態では、スペーサ層１０６及びバリア層１１０にそれぞれ隣接するピンド層１０４及び１１２は反対方向に磁化配
向させることが望ましい。この磁化配向は、以下に記載するように磁性素子１００のスピントンネル接合部分をスピントランスファーに寄与させることができる場合に、磁性素子に対して小さな電流密度を使用して所望通りに書き込みを行なうことができるようなものであることが望ましい。
【００３０】
反強磁性層１０２及び１１４を使用してピンド層１０４及び１１２をそれぞれピン止めする。反強磁性層１０２及び１１４はＰｔＭｎから形成することが好ましい。しかしながら反強磁性層１０２及び１１４が、ＮｉＭｎ，ＰｄＭｎ及びＩｒＭｎのような他の反強磁性材料を含むことができることは言うまでもない。反強磁性層１０２及び１１４にはＰｔＭｎを使用することが好ましい、というのは、ＰｔＭｎは（磁化が固定される）ブロッキング温度が高く、交換バイアス磁界が大きく、これらの特性により磁性素子１００の熱安定性が改善される。このような実施形態では、反強磁性層の磁化配向は、磁性素子１００を、３〜１０時間の間の時間に渡って約２７０℃で少なくとも５０００エルステッドの磁界を印加しながらアニールすることにより決定することができる。異なるブロッキング温度を有する反強磁性層１０２及び１１４は、ピンド層１０４及び１１２を異なる方向に固定しようとする場合に使用するのが好ましい。反強磁性層１０２が反強磁性層１１４よりも高いブロッキング温度を有する場合、磁性素子１００を反強磁性層１１４のブロッキング温度でアニールすることにより反強磁性層１１４の磁化配向を反強磁性層１０２に関係なく決定することができる。この結果、ピンド層１０２及び１１４の磁化を異なる方向に固定することができる。
【００３１】
動作状態では、磁性素子１００に対してスピントランスファーを使用することにより書き込みを行なう。現時点では、スピントランスファー効果は主として、磁性素子１００のスピンバルブ部分を使用して生じる。特に、電流を第２ピンド層１１２から自由層１０８及び第１ピンド層１０４を通るように流すことができる。このような電流は第１ピンド層１０４の磁化方向にスピン分極した電子に対応し、従ってこの電流により自由層１０８の磁化を第１ピンド層１０４と同じ方向に設定することができる。同様に、電流を反対方向に流すと、第１ピンド層１０４によって反射され、自由層１０８に戻される少数電子によって、自由層１０８の磁化をピンド層１０４の磁化と反対になるように切り替えることができる。
【００３２】
従って、スピントランスファーを使用して磁性素子１００に対して書き込みを行なうことができる。この結果、外部電流によってスイッチング磁界を生じさせる必要が無くなる。その代わりに、更に局在化した確実な現象を使用して磁性素子１００に対する書き込みを行なう。また、好適な寸法を有する磁性素子１００の場合には、１０７アンペア／ｃｍ２のオーダーの十分なレベルの電流密度をかなり小さな電流で供給することができる。例えば、約１０７アンペア／ｃｍ２の電流密度は、０．０６×０．１２μｍ２の回転楕円体形の磁性素子に対して約０．５ｍＡの電流を流すことにより実現することができる。この結果、非常に大きな電流を流すための特殊な回路を使用しなくても済む。
【００３３】
数Ωμｍ２の低Ｒａを有するスピントンネル接合を更に改良することによって、磁性素子１００のスピントンネル接合部分（１０８，１１０，１１２及び１１４）をスピントランスファーに寄与させることができようになる、というのは、電子スピンはトンネリング中は保持されるからである。従って、好適な実施形態では、ピンド層１０４及び１１２の磁化が反対方向になるので、磁性素子１００のスピントンネル接合部分はスピントランスファーに適切に寄与する期間を有する。このような実施形態では、ピンド層１０４から自由層１０８に進む伝導電子に起因するスピントランスファー及びピンド層１１２によって反射されて自由層１０８に戻される伝導電子に起因するスピントランスファーが一緒に作用して自由層１０８の磁化をピンド層１０４の磁化方向に一致させる。同様に、ピンド層１１２から自由層１０８に進む伝導電子に起因するスピントランスファー及びピンド層１
０４によって反射されて自由層１０８に戻される伝導電子に起因するスピントランスファーが一緒に作用して自由層１０８の磁化をピンド層１１２の磁化方向に一致させる。ピンド層１０４及び１１２の磁化は反対方向に固定されるので、このような実施形態では、スピントンネル接合における利点を利用することにより、スピントランスファーを使用する磁性素子１００への書き込み機能を改善することができる。このような実施形態では、自由層１０８の磁化方向を切り替えるのに必要な電流を更に、例えば２分の１に減らすことができる。
【００３４】
読み出し動作中に、磁性素子１００のスピントンネル接合部分の特性を利用することが好ましい。絶縁バリア１１０及び第２ピンド層１１２が在るので、磁性素子１００のスピントンネル部分により出力信号がほぼ決まる。換言すれば、磁性素子１００に対する書き込みによって第１ピンド層１０４に対する自由層１０８の磁化が設定されるが、第２ピンド層１１２に対する自由層１０８の磁化によって合計抵抗及び磁気抵抗変化の両方に関する磁性素子の出力信号がほぼ決まる。従って読み出し動作中に、第２ピンド層１１２に対する自由層１０８の状態（第２ピンド層１１２に対して反平行または平行）によって磁性素子１００の出力が決まる。自由層１０８が第２ピンド層１１２に対して平行である場合、磁性素子１００の抵抗は低くなる。自由層１０８が第２ピンド層１１２に対して反平行である場合、磁性素子１００の抵抗は高くなる。磁性素子１００のＲａは数Ωμｍ２のオーダーであることが好ましい。その結果、１０７アンペア／ｃｍ２のオーダーの高電流密度が、磁性素子１００を破壊することなく得られる。更に、磁性素子１００のスピントンネル接合部分に起因する磁気抵抗はＣＰＰ型構成のスピンバルブ部分の磁気抵抗よりもずっと大きい（好ましくは少なくとも２０倍）ので、磁性素子１００はＣＰＰ型構成における低電流密度で十分なレベルの信号を供給する。
【００３５】
従って、磁性素子１００に対して、磁性素子１００に流れる電流を使用して書き込みを行ない、そして読み出しを行なうことができる。磁性素子１００に流れる読み出し電流は、書き込み動作中に磁性素子１００に流れる書き込み電流よりも小さい。読み出し電流が書き込み電流よりも小さいので、読み出し動作中に磁性素子１００の自由層１０８の磁化方向が間違って切り替わることがないことが保証される。好適な実施形態では、読み出し電流は書き込み電流よりも非常に小さい。
【００３６】
従って、磁性素子１００に対する書き込みはスピントランスファー効果を利用することにより行なうことができる。スピントランスファーを使用するので、外部スイッチング磁界を生じさせる外部電流は磁性素子１００の自由層１０８に対する書き込みには必要ではなくなる。その代わりに、磁性素子１００を流れる電流を使用する。その結果、更に局在化したスイッチングメカニズムを利用するのでクロストークが減り、消費電力が小さくなる。更に、スピントランスファーが外部スイッチング磁界よりも確実なスイッチングメカニズムであることが判明している。スピントランスファーによって非常に大きな実効磁界が生じるので、メモリの磁性素子１００の大部分が切り替わることができる。更に、好適なサイズを有する磁性素子の場合、磁性素子１００に対する書き込みに必要な電流を小さくすることができる。磁性素子１００は、ＣＰＰ型構成で読み出しを行なう場合、従来のスピンバルブよりも非常に大きな出力信号を生成することもできる、というのは、磁性素子１００のスピントンネル接合部分（層１０８，１１０，１１２，１１４）が存在するからである。この結果、磁性素子１００はＭＲＡＭのような高密度磁気メモリにおける記憶素子としての使用に適する。
【００３７】
図４は本発明による磁性素子１００’の別の好適な実施形態を示す図である。磁性素子１００’は図３に示す磁性素子１００と同じ構成要素の多くを有する。その結果、図４に示す磁性素子１００’に関しては、類似する構造には同様な符号を付けている。更に、これらの構成要素は磁性素子１００における類似の構成要素と同様な方法により形成し、そ
して同様な材料から作製することが好ましい。しかしながら、磁性素子１００’の第２ピンド層１１２’は複合ピンド層１１２’である。従って、複合ピンド層１１２’は非磁性導電スペーサ層１１３により分離される強磁性層１１１及び１１５を含む。磁性層１１１及び１１５はＣｏ，Ｆｅ，Ｎｉ、及びこれらの金属のＮｉＦｅ，ＣｏＦｅまたはＣｏＮｉＦｅのような強磁性合金を含むことが好ましい。更に、幾らかのボロン（Ｂ）不純物を含む上記材料も磁性層１１１及び１１５に使用することができる。材料がボロン（Ｂ）不純物を含むことにより材料の熱安定性が増す。別の実施形態では、層１１１及び１１５は、ＣｒＯ２，ＮｉＭｎＳｂ及びＰｔＭｎＳｂを含む強磁性半金属のような他の磁性材料から作製することができる。非磁性導電スペーサ層１１３は、Ｒｕ，Ｉｒ及びＲｅのような材料を含むことが好ましい。非磁性導電スペーサ層は、強磁性層１１１及び１１５が反強磁性結合するようになる厚さとする。
【００３８】
複合ピンド層１１２’はアニールプロセスが簡単になるようなものであることが好ましく、このアニールプロセスにより第２ピンド層１１２’及び第１ピンド層１０４’の磁化を固定する方向を設定する。特に、複合ピンド層１１２’を使用することにより、反強磁性層１０２’及び１１４’を同じ材料、好適にはＰｔＭｎから作製し、そしてこれらの層の磁化を同じ方向に一致させることができる。従って、反強磁性層１０２’及び１１４’の磁化を同じ工程で一致させることができる。その結果、第１ピンド層１０４’及び強磁性層１１５の磁化が同じ方向に固定される。強磁性層１１１の磁化は、強磁性層１１５及びピンド層１０４’の磁化と反対の方向である。その結果、スペーサ層１０６’及びバリア層１１０’にそれぞれ隣接する強磁性層１０４’及び１１１の所望の磁化方向が一層容易に設定される。
【００３９】
従って、磁性素子１００’に対してスピントランスファー効果を利用することにより書き込みを行なうこともできる。スピントランスファーを使用するので、外部スイッチング磁界を生じさせる外部電流は磁性素子１００’の自由層１０８’に対する書き込みには必要ではなくなる。その結果、自由層１０８’の磁化を切り替えるために使用するメカニズムが一層局在化する。更に、スピントランスファーによって磁気メモリ素子の大部分を切り替えることができるので確実性が一層増す。更に、好適なサイズを有する磁性素子１００’の場合、磁性素子１００’に対する書き込みに必要な電流を、高密度メモリの従来の磁性素子１’に対して書き込みを行なうために使用する電流よりもずっと小さくすることができる。更に、磁性素子１００’の磁化を固定する方向を設定する操作が、複合ピンド層１１２’が存在することにより簡単になるので、ピンド層１０４’及び１１２’の両方に対してＰｔＭｎのような同じ反強磁性材料を使用することができる。ＰｔＭｎ反強磁性材料を使用することにより、磁性素子１００’の熱安定性が著しく改善される。更に、磁性素子１００’はＣＰＰ型構成で読み出しを行なう場合に、従来のスピンバルブよりも非常に大きな出力信号を生成することもできる、というのは、磁性素子１００’のスピントンネル接合部分（層１０８’，１１０’，１１２’及び１１４’）が存在するからである。この結果、磁性素子１００’はＭＲＡＭのような高密度磁気メモリの記憶素子としての使用に適する。
【００４０】
図５は、本発明による磁性素子１００または１００’を使用する本発明による磁気メモリアレイ１５０の一の実施形態を示す図である。磁気メモリアレイ１５０は例示のためにのみ示しており、従って、磁性素子１００または１００’を従来のメモリに一層直接的な形で組み込むことができるメモリアレイ１５０を示している。従って各メモリセル１６０は、磁性素子１００または１００’及びトランジスタ１６２を含む。磁気メモリアレイ１５０はまた、行選択メカニズム１７０、列選択メカニズム１８０、ワードライン１７２及び１７４、及びビットライン１８２及び１８４を含む。磁気メモリアレイ１５０はさらに、書き込み電流源１９０及び読み出し電流源１９２を含む。しかしながら磁気メモリアレイ１５０は書き込みラインを全然含まない。
【００４１】
スピントランスファーを使用して磁性素子１００または１００’に対して書き込みを行なうので、図２に示す従来のメモリ１０の書き込みライン６０及び６２のような追加のラインは不要になる。その結果、磁気メモリ１５０の密度を更に高くすることができ、従来のメモリ素子１及び１’に対して書き込みを行なうための従来の書き込み動作を使用することに起因する高消費電力及び他の問題が生じない。更に、書き込みラインを別に設けなくて済むので、磁性素子１００／１００’に対して書き込みを行なうために使用する回路を簡単にすることができる。
【００４２】
図６は、本発明による磁性素子を形成するための本発明による方法２００の一の実施形態を示す高位レベルのフローチャートである。説明を明瞭にするために、方法２００を磁性素子１００に関連して記載する。しかしながら方法２００は、他の磁性素子に適合させることもできる。反強磁性層１０２はステップ２０２において形成される。好適な実施形態では、反強磁性層１０２は適切なシード層の上に形成される。第１ピンド層１０４及び導電スペーサ層１０６はステップ２０４及び２０６においてそれぞれ形成される。ステップ２０４では、複合ピンド層も形成することができる。自由層１０８及びバリア層１１０はステップ２０８及び２１０においてそれぞれ形成される。ステップ２０８では、複合自由層も形成することができる。第２ピンド層１１２及び第２反強磁性層１１４はステップ２１２及び２１４によりそれぞれ形成される。反強磁性層１１４及び１０２の配向方向（群）はステップ２１６において設定される。ステップ２１６では、ピンド層１０４及び１１２の磁化を異なる方向に固定する場合、反強磁性層１０２及び１１４の配向方向を個別に設定することができる。同様にステップ２１６では、反強磁性層１０２及び１１４の配向方向を一緒に設定することもできる。このようにして磁性素子１００を画定させることができ、他の処理を完了することができる。従って方法２００を使用して、磁性素子１００及び／又は１００’を形成することができる。
【００４３】
スピントランスファー、従って小さな局在化した切り替え電流を使用して書き込みを行なうことができ、かつ十分な読み出し信号を供給する磁性素子を形成する方法及びシステムについて開示してきた。本発明について、開示した実施形態に従って記載してきたが、この技術分野の当業者であれば、これらの実施形態に変更を加えることができ、これらの変更が本発明の技術思想及び技術範囲に含まれることを容易に理解できるであろう。従って、添付の請求項の技術思想及び技術範囲から逸脱しない範囲で、多くの変形を加え得ることはこの技術分野の当業者であれば理解できるものと考える。
【図面の簡単な説明】
【００４４】
【図１Ａ】従来の磁性素子、すなわちスピンバルブを示す概念図。
【図１Ｂ】磁気メモリに使用する素子のような従来の磁性素子、すなわちスピントンネル接合を示す概念図。
【図２】従来の磁気メモリアレイを示す図。
【図３】本発明による磁性素子の一の実施形態を示す図。
【図４】本発明による磁性素子の別の好適な実施形態を示す図。
【図５】本発明による磁性素子を使用する本発明による磁性素子の一の実施形態を示す図。
【図６】本発明による磁性素子を実現する本発明による方法の一の実施形態を示す高位レベルのフローチャート。
【図１Ａ】
2005535125.tif 000003
【図１Ｂ】
2005535125.tif 000004
【図２】
2005535125.tif 000005
【図３】
2005535125.tif 000006
【図４】
2005535125.tif 000007
【図５】
2005535125.tif 000008
【図６】
2005535125.tif 000009
【国際調査報告】
2005535125.tif 000010